(57)【特許請求の範囲】
【請求項１】
弁作用金属基体の表面の少なくとも一部に誘電体皮膜が形成された誘電体被覆弁作用金属シートが、複数枚、層間に固体電解質層を介在させて積層されてなる積層体を備え、前記積層体の内部において、隣接する前記誘電体皮膜弁作用金属シートの前記弁作用金属基体が互いに接合されてなる固体電解コンデンサであって、
前記誘電体被覆弁作用金属シートの層間に介在された前記固体電解質層の内部に、絶縁シートが配置され、
前記絶縁シートは少なくとも１つの開口部を有し、該開口部を介して、隣接する誘電体被覆弁作用金属シートが弁作用金属基体において互いに接合されており、かつ弁作用金属基体の接合部は固体電解質層から電気的に絶縁されている、固体電解コンデンサ。
【請求項２】
前記絶縁シートは、アルコールおよび水と親和性を上げるための表面処理が施されている、請求項１に記載の固体電解コンデンサ。
【請求項３】
前記絶縁シートは、複数の小孔を有し、該複数の小孔に固体電解質層から固体電解質を充填されている、請求項１または２に記載の固体電解コンデンサ。
【請求項４】
前記絶縁シートは、弾性率の低い材料で構成されていることを特徴とする、請求項１〜３のいずれか１項に記載の固体電解コンデンサ。
【請求項５】
弁作用金属基体の表面の少なくとも一部に誘電体皮膜が形成された複数の誘電体被覆弁作用金属シートを、隣接する誘電体被覆弁作用金属シート間に絶縁シートを介在させて積層する工程、
積層された、複数の前記誘電体被覆弁作用金属シートにおいて、隣接する弁作用金属基体同士を接合して、誘電体被覆弁作用金属シートの積層体を得る工程、および、
固体電解質層を、誘電体皮膜が形成された誘電体被覆弁作用金属シートと、絶縁シートの隙間に充填し、かつ積層体の外表面を被覆するように、連続層として形成する工程を含み、
前記絶縁シートは少なくとも１つの開口部を有し、該開口部を介して、隣接する誘電体被覆弁作用金属シートを弁作用金属基体において互いに接合し、弁作用金属基体の接合部は固体電解質から電気的に絶縁されている、固体電解コンデンサの製造方法。
【請求項６】
予め絶縁シートに対してアルコールと水との親和性を高めた表面処理を施す工程を更に含む、請求項５に記載の固体電解コンデンサの製造方法。
【請求項７】
絶縁シートは複数の小孔を有し、該複数の小孔に固体電解質層が充填されるように、固体電解質層を形成する、請求項５または６に記載の固体電解コンデンサの製造方法。
【発明の詳細な説明】
【技術分野】
【０００１】
本発明は、固体電解コンデンサおよびその製造方法に関する。
【背景技術】
【０００２】
固体電解コンデンサは、電気電子機器の小型薄型化に伴って、更なる小型大容量化が求められている。
【０００３】
たとえば特許文献１に開示された固体電解コンデンサでは、小型大容量化を実現するために、従来、弁作用金属基体の表面に酸化皮膜が形成されていた陽極体を、陽極部（陽極リード部）と陰極部（陰極形成部）に分け、陽極体の一端に絶縁スペーサを配置することで、陰極部との積層体の多層化を容易にさせるようにしている。
【先行技術文献】
【特許文献】
【０００４】
【特許文献１】特開２００５−７９４６３号公報
【発明の概要】
【発明が解決しようとする課題】
【０００５】
特許文献１に記載された固体電解コンデンサでは、容量を大きくするため、弁作用金属基体（陽極部）と陰極部の接する表面積を大きくする必要がある。従って、たとえば弁作用金属基体を長くするなどしなければならないが、弁作用金属基体を長くする場合、その一端に配置した絶縁スペーサだけでは、弁作用金属基体の層間高さを維持することが困難となり、場合によっては、逆に容量が低下してしまうことがある。
【０００６】
また、このような固体電解コンデンサを製造するためには、酸化皮膜および陰極を予め形成した板状の弁作用金属基体を複数枚用意し、この複数枚の弁作用金属基体に絶縁スペーサを介して積層していかなければならないが、製造が煩雑となり、コストアップの要因となっている。
【０００７】
本発明の目的は、大容量化に対応し、かつ低コストの固体電解コンデンサおよびその製造方法を提供することにある。
【課題を解決するための手段】
【０００８】
その手段として本発明の固体電解コンデンサは、弁作用金属基体の表面の少なくとも一部に誘電体皮膜が形成された誘電体被覆弁作用金属シートが、複数枚、層間に固体電解質層を介在させて積層されてなる積層体を備え、前記積層体の内部において、隣接する前記誘電体皮膜弁作用金属シートの前記弁作用金属基体が互いに接合され、前記誘電体被覆弁作用金属シートの層間に介在された前記固体電解質層の内部に、絶縁シートが配置され、絶縁シートは少なくとも１つの開口部を有し、該開口部を介して、隣接する誘電体被覆弁作用金属シートが弁作用金属基体において互いに接合されており、弁作用金属基体の接合部は固体電解質層から電気的に絶縁されているようにした。
【０００９】
特許文献１（特許文献１の図４を参照のこと）に記載された積層型固体電解コンデンサでは、弁作用金属基体（特許文献１における陽極部）の一端部間に絶縁スペーサを配置させることで、陰極部と弁作用金属基体との多層化を実現している。しかしながら、コンデンサの容量値を大きくするため、弁作用金属基体を長くした場合、一端部間に配置した絶縁スペーサでは、弁作用金属基体の層間の高さを維持することが困難となり、場合によっては隣接する誘電体皮膜を形成した誘電体被覆弁作用金属シート同士が接触する。そのため、逆に容量が低下してしまうことがある。また、このような固体電解コンデンサを製造するには、酸化皮膜および陰極部を予め形成した板状の弁作用金属基体を複数枚用意し、この複数枚の弁作用金属基体に絶縁スペーサを介して積層していくため、製造が煩雑で、コストアップの要因になっていた。これに対して、本発明の固体電解コンデンサによれば、誘電体被覆弁作用金属シートに沿って絶縁シートが配置されているので、弁作用金属基体の層間の高さは必ず、絶縁シートの高さで保たれている。加えて、弁作用金属基体を含む誘電体被覆弁作用金属シートが絶縁シートと複数積層された、積層体の状態で固体電解質層を一括で形成することができるため、単位体積当たりの静電容量が大きく、低コストの固体電解コンデンサが提供される。
【００１１】
本発明の固体電解コンデンサの１つの態様において、絶縁シートは、アルコールおよび水との親和性を上げるための表面処理が施されていてもよい。
【００１２】
絶縁シートに予め表面処理を施すようにすれば、固体電解質層を形成する原料溶液の浸透を促し、よって、誘電体被覆弁作用金属シートと絶縁シートの隙間に固体電解質層の形成を容易にすることができる。
【００１３】
絶縁シートは、弾性率の低い材料で構成されていることが望ましい。弾性率が低い材料を絶縁シートに使用した場合、固体電解コンデンサの樹脂外装を施す際に、弁作用金属基体に加わる応力を緩和することができ、誘電体被覆金属シートの誘電体皮膜へのダメージを抑制することができる。
【００１４】
本発明の固体電解コンデンサの１つの態様においては、絶縁シートは複数の小孔を有し、該複数の小孔に固体電解質層から固体電解質が充填される。
【００１５】
誘電体被覆弁作用金属シートに対する固体電解質層の被覆性（または接触性）が低い場合（例えば、微視的にみた場合に誘電体被覆弁作用金属シートと固体電解質層とが十分接触しておらず、これらの間に空気などが存在している場合）、固体電解コンデンサの容量が低下する。これに対して、本発明の固体電解コンデンサの上記態様によれば、絶縁シートに複数の小孔が存在しているので、誘電体被覆弁作用金属シート間の隙間を固体電解質層で充填する際に、該隙間に固体電解質層の原料溶液が浸透しやすくなり、誘電体被覆弁作用金属シートに対する固体電解質層の被覆性を高くすることができる。よって本発明の固体電解コンデンサの上記態様によれば、固体電解コンデンサの静電容量をより大きくすることができる。
【００１６】
本発明の固体電解コンデンサの製造方法は、弁作用金属基体の表面の少なくとも一部に誘電体皮膜が形成された複数の誘電体被覆弁作用金属シートを、隣接する誘電体被覆弁作用金属シート間に絶縁シートと交互に積層する工程、積層された、複数の誘電体被覆弁作用金属シートにおいて、隣接する弁作用金属基体同士を接合して、誘電体被覆弁作用金属シートの積層体を得る工程、および、固体電解質層を、誘電体皮膜が形成された誘電体被覆弁作用金属シートと、絶縁シートの隙間に充填し、かつ積層体の外表面を被覆するように、連続層として形成する工程を含み、絶縁シートは少なくとも１つの開口部を有し、該開口部を介して、隣接する誘電体被覆弁作用金属シートを弁作用金属基体において互いに接合し、弁作用金属基体の接合部は固体電解質層から電気的に絶縁されるようにした。
【００１８】
本発明の固体電解コンデンサの製造方法は、予め絶縁シートに対してアルコールと水との親和性を高めた表面処理を施す工程を更に含んでいてもよい。
【００１９】
また、本発明の固体電解コンデンサの製造方法は、絶縁シートが複数の小孔を有し、該複数の小孔に固体電解質層から固体電解質が充填されるようにしてもよい。
【発明の効果】
【００２０】
本発明によれば、誘電体被覆弁作用金属シートの層間に介在された固体電解質層の内部に、絶縁シートを配置しているので、固体電解質層を積層体により一括して形成することが可能であり、誘電体被覆弁作用金属シートと絶縁シートの間の隙間への固体電解質層の原料溶液の浸透が容易となり、固体電解質層の厚みをコントロールできることから、大容量化に対応し、かつ低コストの固体電解コンデンサおよびその製造方法を提供することができる。
【図面の簡単な説明】
【００２１】
【図１】本発明の１つの実施形態における固体電解コンデンサを示す図であって、（ａ）は固体電解コンデンサの概略断面図であり、（ｂ）は（ａ）のＡ−Ａ線にて固体電解コンデンサを仮想的に切断して見た概略上面図である。
【図２】本発明の１つの実施形態における固体電解コンデンサの製造方法を説明する工程図である。
【図３】本発明の１つの実施形態における固体電解コンデンサの製造方法を説明する工程図である。
【図４】本発明の１つの実施形態における固体電解コンデンサの製造方法を説明する図であって、（ａ）は図３のＢ−Ｂ線にて積層体を仮想的に切断して見た概略上面図であり、（ｂ）は（ａ）の改編例である。
【図５】本発明の１つの実施形態における固体電解コンデンサの製造方法を説明する工程図である。
【発明を実施するための形態】
【００２２】
本発明の１つの実施形態における固体電解コンデンサおよびその製造方法について、図面を参照しながら以下に詳述する。
【００２３】
図１（ａ）に示すように、本実施形態の固体電解コンデンサ２０は、積層体５と固体電解質層７および絶縁シート９で構成されている。
【００２４】
本実施形態において、すべての弁作用金属基体１は、仮想的に、陽極リード部１ａと陰極層形成部１ｂとこれらの間に位置する離間部１ｃから構成されている。陽極リード部１ａと陰極層形成部１ｂは、離間部１ｃに形成された絶縁部１３によって区分されている。なお、本発明の固体電解コンデンサにおける、弁作用金属基体１は陰極層形成部１ｂと陽極リード部１ａを備えていれば良い。
【００２５】
誘電体皮膜３は、少なくとも陰極層形成部１ｂの表面を被覆している。なお、陽極リード部１ａおよび離間部１ｃの表面を被覆してもよい。
【００２６】
積層体５は、弁作用金属基体１と誘電体皮膜３とを含む誘電体被覆弁作用金属シート４が複数積層され、溶接にて接合部Ｘ，Ｙにおいて互いが電気的に接合されている。図示する例においては、１つの接合部Ｘが弁作用金属基体１の陽極リード部１ａに存在し、別の１つの接合部Ｙが弁作用金属基体の陰極層形成部１ｂに存在する。接合部Ｙの表面は、図１（ｂ）に示すように、誘電体皮膜３で被覆されており、固体電解質層７から電気的に絶縁されている。接合部Ｘ，Ｙの位置および数は特に限定されず、製造する固体電解コンデンサに求められる要件に応じて適宜設定してもよいが、少なくとも１つの接合部が弁作用金属基体１ｂに存在することが好ましい。なお、接合部ＹのＡ−Ａ線の断面は、円形、楕円形、矩形、正方形などの任意の形状であってもよい。接合部Ｘについても同様である。また、図示する例においては、６枚の誘電体被覆弁作用シートを示すが、これに限定されない。
【００２７】
固体電解質層７は、弁作用金属基体１の陰極層形成部１ｂにおいて、誘電体被覆弁作用金属シート４間の隙間に充填され、かつ積層体５の外表面を被覆する連続層である。
【００２８】
絶縁シート９は、弁作用金属基体１の陰極層形成部１ｂにおいて、誘電体被覆弁作用金属シート４間の隙間を充填する固体電解質層７内に設けられる。換言すれば、誘電体被覆金属シート４と絶縁シート９との隙間に固体電解質７が充填されている。
【００２９】
絶縁シート９は、弾性率の低い材料から構成されている。そのため、固体電解コンデンサ２０の樹脂外装を施す際に、弁作用金属基体１に加わる応力を緩和することができる。従って、上記の効果により、誘電体被覆弁作用金属シート４の誘電体皮膜３へのダメージを抑制し、漏れ電流を抑制することができる。
【００３０】
本実施形態の固体電解コンデンサ２０は、誘電体被覆弁作用金属シート４間の隙間を充填する固体電解質層７内に絶縁シート９が配置されている。その結果、固体電解質層の厚みをコントロールすることができるので、大容量化が可能である。
【００３１】
（製造方法）
固体電解コンデンサ２０の製造方法について、図２〜図５を参照して説明する。
【００３２】
まず、弁作用金属基体１と、少なくとも陰極層形成部１ｂにおいて弁作用金属基体１の表面を被覆する誘電体皮膜３とを含む誘電体被覆弁作用金属シート４を準備する。具体的には、誘電体被覆弁作用金属シート４は以下のようにして作成され得る。
【００３３】
弁作用金属基体１は、いわゆる弁作用を示す金属材料から実質的に構成される。かかる金属材料は、例えば、アルミニウム、タンタル、ニオブ、チタン、ジルコニウム、およびこれらの２種以上の合金からなる群より選択され、好ましくは、アルミニウムまたはアルミニウムを含む合金である。
【００３４】
弁作用金属基体１は、シート状（または平板状、例えば箔など）の形態を有し得る。弁作用金属基体１の厚さは、特に限定されないが、例えば５０〜２００μｍ、好ましくは９０〜１３０μｍである。弁作用金属基体１の幅および長さは、製造する固体電解コンデンサのサイズに応じて適宜選択され得る。
【００３５】
特に、弁作用金属基体１は、その表面に凹凸を有するものが好ましく、例えばその表層部が多孔質であるものがより好ましい。弁作用金属基体１は、固体電解コンデンサにおいて陽極として機能するため、同じ占有面積であっても、弁作用金属基体１の表面積、すなわち実行面積がおおきいほどコンデンサの静電容量が大きくなるからである。表面に凹凸を有する、または表層部が多孔質である弁作用金属基体１は、予め粗面化処理に付することにより得ることができる。粗面化処理は、一般的にエッチング処理により実施される。エッチング処理の条件、例えばエッチング液、エッチングの温度、および時間などは、使用する弁作用金属基体の金属材料や、所望される電気特性（実効面積を含む）などに応じて適宜選択され得る。例えば、エッチング液には、塩酸などが用いられ得る。
【００３６】
かかる弁作用金属基体１の表面に誘電体皮膜３が形成される。誘電体皮膜３は、弁作用金属基体１の少なくとも陰極層形成部１ｂを電解液に浸漬して陽極酸化処理（化成処理とも言われ、以下も同様である）に付すことによって形成された酸化皮膜であってよい。陽極酸化処理の条件、例えば電解液、陽極酸化の温度、時間、電流密度および電圧などは、使用する弁作用金属基体の金属材料や、所望される電気特性などに応じて適宜選択され得る。例えば、電解液には、ホウ酸、リン酸、アジピン酸、それらのナトリウム塩およびアンモニウム塩からなる群より選択される少なくとも１種を含む水溶液などが用いられ得る。
【００３７】
以上のようにして、弁作用金属基体１と、弁作用金属基体１の少なくとも陰極層形成部１ｂの表面を被覆する誘電体皮膜３とを含む誘電体被覆弁作用金属シート４が作製される。誘電体被覆弁作用金属シート４の厚さ、幅および長さは、使用する弁作用金属基体１の厚さ、幅および長さにほぼ等しく（通常、誘電体皮膜の厚さは、ナノメートルオーダーであり、弁作用金属基体１のサイズに比較して無視し得る程度である）、製造する固体電解コンデンサのサイズに応じて適宜選択され得る。
【００３８】
なお、誘電体被覆弁作用金属シート４に関し、弁作用金属基体をエッチング処理により粗面化した後、陽極酸化により誘電体皮膜（酸化皮膜）を形成したものが、固体電解コンデンサ向けに市販されている。誘電体被覆弁作用金属シート４として、このような市販のものを切断して使用してもよい。
【００３９】
上記のようにして作製した誘電体被覆弁作用金属シート４に対し、絶縁部１３を弁作用金属基体１の離間部１ｃ（誘電体皮膜で被覆されていても、いなくてもよい）を被覆するように形成して、陽極リード部１ａと陰極層形成部１ｂとを区分する。
【００４０】
絶縁部１３は、絶縁性樹脂から形成することができる。具体例としては、ポリフェルニルスホルン（ＰＰＳ）、ポリエーテルスルホン（ＰＥＳ），シアン酸エステル樹脂、フッ素樹脂（テトラフルオロエチレン、テトラフルオロエチレン・パーフルオロアルキルビニルエーテル共重合体等）、低分子量ポリイミド、ならびにそれらの誘導体および前駆体などが挙げられ、特に低分子量ポリイミド、ポリエーテルスルホン、フッ素樹脂およびそれらの前駆体が挙げられる。
【００４１】
なお、絶縁部１３は、弁作用金属基体の陽極リード部１ａが、固体電解質層７および陰極引出層１１から電気的に絶縁された状態で外部に露出する限り、任意の適切なタイミングで形成すればよく、いくつかの段階に分けて形成しても良い。
【００４２】
そして、図２に示すように、複数の誘電体被覆弁作用金属シート４を隣接する誘電体被覆弁作用金属シート４間に絶縁シート９を介挿しながら順次積層する。
【００４３】
絶縁シート９は、弁作用金属基体１の陰極層形成部１ｂの位置において誘電体被覆金属シート４間に介挿されていればよく、絶縁部１３に接触していても、接触していなくてもよい。絶縁シート９は、接合部Ｙに対応する位置に（接合用の）開口部１０を有する。
【００４４】
絶縁シート９は、ポリエチレンテレフタレート（ＰＥＴ）もしくは、植物繊維からなるセパレータ紙でもよい。絶縁シート９の形態は、シート状のもののみならず、メッシュ状、織布状、または不織布状のものであってもよい。図２に示すように接合部Ｙに対応する位置に（接合用の）開口部１０を有する。絶縁シート９は、接合部Ｙとは別に、複数（非接合用の）小孔を有していてもよい（これについては後述する）。絶縁シート９の厚さは、弁作用金属基体１の層間厚みを維持できるのに適切な厚さでよく、例えば２０〜８０μｍである。絶縁シート９の幅および長さは、製造する固体電解コンデンサのサイズに応じて適宜選択され、誘電体被覆弁作用金属シート４より小さくてもよいが、これと同じまたは近い外形を有することが好ましい。
【００４５】
絶縁シート９は、アルコールおよび水と親和性を上げるための表面処理が予め施されていることが好ましい。かかる表面処理としては、例えば、絶縁シート９の表面にコロナ放電処理することが挙げられる。
【００４６】
積層された誘電体被覆弁作用金属シート４間の隙間、より詳細には、誘電体皮膜３と絶縁シート９の間の隙間は、後述の工程において固体電解質層７を成す導電性高分子の原料溶液が浸入し得る大きさであればよい。
【００４７】
上述のエッチング処理などにより弁作用金属基体１の表面が粗面化（凹凸形成）されている（好ましくは表層部が多孔質である）場合、単に誘電体被覆弁作用金属シート４と絶縁シート９とを交互に重ね合わせるだけで、隙間が自然に形成される。
【００４８】
また、図２に示すように、絶縁部１３が、複数の誘電体被覆弁作用金属シート４間に位置する場合、絶縁部１３によって、誘電体被覆弁作用金属シート４間に隙間が自然に形成される。更にこの場合、絶縁部１３を利用して、複数の誘電体被覆弁作用金属シート４を相互に固定（後の工程において接合部を形成する前に仮固定）することができる。より詳細には、複数の誘電体被覆弁作用金属シート４のそれぞれに絶縁性樹脂を個別に塗布し、これらを重ね合わせ、絶縁性樹脂を加熱などによって固化または硬化させて絶縁部１３を形成し、この絶縁部１３によって複数の誘電体被覆弁作用金属シート４を相互に固定することができる。また、絶縁性樹脂を絶縁シート９の先端を含むように塗布して、絶縁部１３を形成すれば、絶縁シート９を、その先端部にて絶縁部１３により固定することができる。
【００４９】
本実施形態において、積層された複数の誘電体被覆弁作用金属シート４は、実質的にほぼ等しい長さを有し、これらの弁作用金属基体１の陽極リード部１ａ、陰極層形成部１ｂおよび離間部１ｃもそれぞれほぼ等しい長さを有する。
【００５０】
次に図３に示すように、積層された複数の誘電体被覆弁作用金属シート４において隣接する弁作用金属基体１同士を接合部Ｘ、Ｙにて接合して、誘電体被覆弁作用金属シート４の積層体５を得る。より詳細には、積層された複数の誘電体被覆弁作用金属シート４を任意の適切な処理を付して、所定領域の弁作用金属基体１を溶融させ、これにより、隣接する弁作用金属基体１に由来する溶融金属同士が直接接触し、表面張力などにより一体化し、その後、溶融金属が一体化した状態で固化することによって、接合部Ｘ、Ｙが形成される。この所定領域において、誘電体皮膜３は予め開口していて（すなわち、弁作用金属基体１が露出していて）よいが、これに限定されない。
【００５１】
上記接合部を形成するための処理は、弁作用金属基体を溶融させ得る限り特に限定されず、例えば加熱などでも良いが、隣接する弁作用金属基体１同士を電気的かつ機械的に接合できる溶接によって行うことが好ましい。溶接は例えば、抵抗溶接、レーザー溶接、超音波溶接などのいずれか１種を単独で、またはそれらの２種以上を併用して、実施することができる。
【００５２】
本実施形態においては、２つの接合部Ｘ、Ｙが形成される。２つ以上の接合部を形成する場合、その形成個所は適宜配置され得るが、弁作用金属基体１が、それらの個所においてほぼ均等な力で接合されるように配置されることが好ましい。
【００５３】
接合部Ｘは、弁作用金属基体１の陽極リード部１ａに形成される。陽極リード部１ａに接合部を形成する場合、接合部Ｘは、図４（ａ）および（ｂ）に示すように、陽極リード部１ａの幅を二等分する線（図中に一点鎖線にて示す）上またはその近傍に形成することが、誘電体被覆弁作用金属シート全体への応力を均等化でき、より電気的かつ機械的に安定した固体電解コンデンサを作製できるので好ましい。具体的には、この接合部Ｘの面積は、陽極リード部１ａと陰極層形成部１ｂとの面積比にもよるが、陽極リード部１ａの面積の好ましくは０．１％以上、より好ましくは１％以上である。接合部Ｘの面積が、陽極リード部１ａの０．１％以上であれば、必要かつ十分な機械的接合強度と電気伝導性（導通）を得ることができるからである。陽極リード部１ａに２つ以上の接合部を形成する場合、これら接合部の各々の面積が、陽極リード部１ａの面積の好ましくは０．１％以上、より好ましくは１％以上である。
【００５４】
他方、接合部Ｙは、弁作用金属基体１の陰極層形成部１ｂに形成される。陰極層形成部１ｂに接合部Ｙを形成する場合、接合部Ｙは、例えば図４（ａ）に示すように、陰極層形成部１ｂの幅を二等分する線（図中に一点鎖線にて示す）上またはその近傍に形成してよく、かかる接合部の配置は、接合部を抵抗溶接により形成する場合に適する。
【００５５】
本実施形態では、弁作用金属基体１が複数の接合部Ｘ、Ｙにおいてほぼ均等な力で接合されるように、接合部Ｙは、図３および図４（ａ）に示すように、陰極層形成部１ｂの長さ方向中央部から陽極リード部１ａに対して遠位側にずれて配置されている。あるいは、本実施形態の改変例として、一対の接合部Ｙ１およびＹ２を、例えば図４（ｂ）に示すように、陰極層形成部１ｂの中心Ｃから略点対象の位置に形成してもよく、かかる接合部の配置は、接合部をレーザー溶接により形成する場合に適する。これらの配置は、いずれも、誘電体被覆弁作用金属シート全体への応力を均等化でき、より電気的かつ機械的に安定した固体電解コンデンサを作製でき、かつ、等価直列抵抗（ＥＳＲ）の増大を防止できるので好ましい。陰極層形成部１ｂに接合部を形成する場合、かかる部分に接合部を形成しない場合に比べて、接合部に相当する分の静電容量が失われる。特に接合部もエッチングによって粗面化されて実効面積が増大している場合と比較すると、接合部を形成することによって凹凸が無くなる（多孔質部分が潰れる）ので、同じ接合面積であってもより多くの静電容量が失われることになる。よって、接合部の面積は、電気的な接続を確保しつつも、極力小さくすることがより好ましい。
【００５６】
具体的には、この接合部Ｙの面積は、陰極層形成部１ｂの面積の１％以上、より好ましいくは５％以上であり、および好ましくは３０％以下、より好ましくは２０％以下である。接合部Ｙの面積が、陰極層形成部１ｂの面積の１％以上であれば、隣接する弁作用金属基体１同士を電気的かつ機械的に安定して接合することができ、よって、電気的接続を確保しつつ、後の工程において陰極層である固体電解質層を形成する際に接合部が離れることを回避できる。他方、接合部Ｙの面積が、陰極層形成部１ｂの面積の３０％以下であれば、固体電解コンデンサ静電容量を過度に失うことがなく、よって、静電容量の損失分を補償するために誘電体被覆弁作用金属シート４の積層枚数を増やさなくてよい。陰極層形成部１ｂに２つ以上の接合部（例えば図４（ｂ）に示す接合部Ｙ１およびＹ２）を形成する場合、これら接合部の各々の面積が、陰極層形成部１ｂの面積の１％以上、より好ましくは５％以上であり、および、これら接合部の合計の面積が、陰極層形成部１ｂの面積の好ましくは３０％以下、より好ましくは２０％以下である。
【００５７】
接合部Ｙの位置、数および大きさに関する上記説明は、これに対して絶縁シート９の開口部１０に関する説明として、そのまま当て嵌まるものである。絶縁シート９の開口部１０の形状は、接合部Ｙの形状に応じて決定され、円形、楕円形、矩形、正方形など、任意の適切な形状を有し得る。
【００５８】
接合後、弁作用金属基体１の接合部の表面が誘電体皮膜３で被覆されている場合には、これにより弁作用金属基体１の接合部は、固体電解質層７（これは後の工程で形成される）から電気的に絶縁されるが、接合部の表面において弁作用金属基体１が露出している場合には、別途、この接合部を固体電解質層７から電気的に絶縁するための処理を実施する。例えば、接合後、誘電体被覆弁作用金属シート４の側面や、積層体５の両主面（すなわち上面および下面）ならびに誘電体被覆弁作用金属シート４間の隙間において弁作用金属基体１が露出していることがある。特に弁作用金属基体１の陰極層形成部１ｂにおいて、露出した弁作用金属基体１と固体電解質層７から絶縁されるように、積層体５の形成後に少なくとも陰極層形成部１ｂを陽極酸化処理に付すことが好ましい。かかる追加の陽極酸化処理の条件は、上述した陽極酸化処理の条件と同様とし得る。
【００５９】
以上のようにして、積層された複数の上記誘電体被覆弁作用金属シート４において隣接する弁作用金属基体１同士が接合された積層体５が得られる。
【００６０】
次に図５に示すように、弁作用金属基体１の陰極層形成１ｂにおける誘電体被覆弁作用金属シート４と絶縁シート９との間の隙間を充填し、かつ積層体５の外表面を被覆した連続層として、固体電解質層７を形成する。弁作用金属基体１の陽極リード部１ａは固体電解質層７により充填および被覆されずに露出したまま残される。
【００６１】
かかる固体電解質層７は、弁作用金属基体１の陽極リード部１ａ側を保持して吊り下げた状態で、誘電体皮膜３で被覆された陰極層形成部１ｂを絶縁シート９と共に導電性高分子の原料溶液に、例えば、絶縁部１３の手前まで浸漬し、陰極層形成部１ｂにおいて、誘電体被覆弁作用金属シート４間の隙間（より詳細には、誘電体被覆弁作用金属シート４と絶縁シート９との隙間）および積層体５の外表面に導電性高分子の連続層を生じさせることによって形成できる。
【００６２】
なお微視的にみた場合、誘電体被覆弁作用金属シート４間の隙間が固体電解質層７で完全に充填されていない部分や、積層体５の外表面が被覆されていない部分が不回避的に存在することがあるが、固体電解コンデンサの電気的および機械的な特性が許容可能なレベルにある限り、固体電解質層７にこのような部分が存在していても問題ない。
【００６３】
絶縁シート９が接合部Ｙに対応する個所以外に複数の小孔を有するものであるときは、誘電体被覆弁作用金属シート４に対する固体電解質層７の被覆性（または接触性）を高めることができる。かかる絶縁シート９を用いれば、導電性高分子の原料溶液が誘電体被覆弁作用金属シート４の隙間に浸入し易くなり、この隙間に固体電解質層７の原料溶液を十分供給することができるからである。
【００６４】
固体電解質層７を成す導電性高分子としては、例えば、チオフェン骨格を有する化合物、多環状スルフィド骨格を有する化合物、ピロール骨格を有する化合物、フラン骨格を有する化合物、アニリン骨格を有する化合物等で示される構造を繰り返し単位として含むものなどが挙げられるが、これらに限定されない。
【００６５】
導電性高分子の原料溶液には、任意の適切な溶液が用いられ得る。例えば、モノマーを含む溶液と、重合酸化剤および必要に応じて別途用いられるドーパントを含む溶液との２種を用いてよく、誘電体皮膜３で被覆された陰極層形成部１ｂを、これら溶液に順次、必要に応じて繰り返して、浸漬してよい。しかし、本発明はこれに限定されず、例えば、モノマー、重合酸化剤および使用する場合にはドーパントを含む１種の溶液を用いて、誘電体皮膜３で被覆された陰極層形成部１ｂを浸漬してもよい。
【００６６】
その後、図１に示すように、固体電解質層７の外表面を被覆する陰極引出層１１を形成する。陰極引出層１１は、一般的に、固体電解質層７の外表面を被覆するようにカーボンペーストを塗布および乾燥させてカーボン含有層１１ａを形成し、そして、カーボン含有層１１ａの外表面を被覆するように銀ペーストを塗布および乾燥させて銀含有層１１ｂを形成することによって形成され得る。
【００６７】
この結果、弁作用金属基体１の陽極リード部１ａが絶縁部１３によって固体電解質層７および陰極引出層１１から電気的に絶縁された状態で、固体電解質層７および陰極引出層１１の外部に露出する。
【００６８】
次に、弁作用金属基体１の陽極リード部１ａを陽極端子１５に接続し、他方、陰極引出層１１を陰極端子１７に接続する。陽極端子１５および陰極端子１７には、例えば、リードフレームなどを用いることができる。これら陽極端子１５および陰極端子１７の少なくとも一部を露出した状態で、エポキシ樹脂等の絶縁性樹脂１９にて封止する。このとき、封止した際に固体電解コンデンサ２０に掛る応力を弾性率の低い材料である絶縁シート９が受け止めることで、誘電体皮膜３へのダメージを抑制でき、漏れ電流を低減できる。
【００６９】
以上により、図１に示す固体電解コンデンサ２０が得られる。かかる固体電解コンデンサの製造方法によれば、積層体５に対して固体電解質層７を連続層として一度に充填および被覆することができる。
【実施例】
【００７０】
本発明の固体電解コンデンサの製造方法を例示する目的で、いくつかの実施例を以下に示すが、本発明はこれらに限定されない。
（実施例１）
本実施例は、実施形態１における図１に示す固体電解コンデンサ２０を、図２〜５を参照して上述した第１の製造方法により作製するものである。
【００７１】
誘電体被覆弁作用金属シートとして、両主面に酸化皮膜が形成されたアルミニウム（酸化皮膜形成前にエッチング処理により粗面化されている）の箔片を３枚準備する。これら誘電体被覆弁作用金属シートは、各々、長さ１２ｍｍ、幅３．５ｍｍおよび厚さ１１０μｍを有する。
【００７２】
これら誘電体被覆弁作用金属シートの各々に対して、その両主面上における、一端から６．４ｍｍの位置を中心とする長さ０．８ｍｍ×幅３．５ｍｍの領域（離間部）にポリイミド樹脂（宇部興産株式会社製）を塗布し、その後、１８０℃で１時間乾燥させてポリイミド樹脂を硬化させる。ポリイミド樹脂は絶縁部を成す。ポリイミド樹脂で被覆されていない一端から４．５ｍｍの位置までの領域（長さ４．５ｍｍ×幅３．５ｍｍ）が陰極層形成部である。
【００７３】
別途、絶縁シートとして、長さ４．０ｍｍ、幅３．０ｍｍおよび厚さ５０μｍのポリエチレンテレフタレート（ＰＥＴ）フィルムを２枚準備する。
【００７４】
準備した３枚の誘電体被覆弁作用金属シートを、その間に絶縁シートを１枚ずつ介挿しながら積層する。このとき、これら誘電体被覆弁作用金属シートおよび絶縁シートは、誘電体被覆弁作用金属シートの一端（陰極層形成部の端部）が互いに揃うように、絶縁シートの他端が誘電体被覆弁作用金属シートの離間部にわずかに重なるように、そして、誘電体被覆弁作用金属シートおよび絶縁シートの各々の幅を二等分する線が全て重なるようにして、交互に積み重ねる。
【００７５】
積層体の上面から見て、その幅を二等分する線上を通るように、上記一端から２ｍｍおよび９．４ｍｍの位置で抵抗溶接により接合する。抵抗溶接には、直径１ｍｍの円形の電極を使用できる。図１を参照して、前者の位置における接合は接合部Ｙに対応し、後者の位置における接合は接合部Ｘに対応する。これら接合部Ａ-Ａ線断面の面積は０．５ｍｍ2である。
【００７６】
次にこの積層体を陽極酸化処理に付す。具体的には、積層体を構成する誘電体被覆弁作用金属シートのうち誘電体皮膜で被覆された陰極層形成部を（絶縁シートを介挿したままの状態で保持して）、６５℃の９質量％アジピン酸アンモニウム水溶液に浸漬し、３．５Ｖの電圧を１０分印加し、その後、水洗、乾燥する。これにより、誘電体被覆弁作用金属シートの側面および接合部のアルミニウム露出部が酸化皮膜で被覆され、陰極層形成部においてアルミニウム（弁作用金属基体）の全表面が酸化皮膜で確実に被覆される。
【００７７】
そして、この積層体の陰極層形成部（長さ４．５ｍｍおよび幅３．５ｍｍの領域）を３，４−エチレンジオキシチオフェンを含むイソプロパノール溶液（溶液１）に浸漬し、その後引き上げて放置する（乾燥は行わない）。次に、過硫酸アンモニウムを含む水溶液（溶液２）に浸漬し、その後、引き上げて乾燥させる。これにより、３，４−エチレンジオキシチオフェンが酸化重合し、ポリエチレンジオキシチオフェンからなる固体電解質層が形成される。溶液１に浸漬してから溶液２に浸漬し、乾燥を行う操作を２０回繰り返す。得られた積層体を５０℃の温水で洗浄した後、１００℃で乾燥させる。これによって、ポリエチレンジオキチオフェンからなる固体電解質層が、積層体の陰極層形成部の隙間を充填し、その外表面を被覆する連続層として形成される。
【００７８】
その後、固体電解質層７の外表面を被覆するようにカーボンペーストを塗布および乾燥させてカーボン含有層１１ａを形成し、そしてカーボンペースト１１ａの外表面を被覆するように銀ペーストを塗布および乾燥させて銀含有層１１ｂを形成し、これによって、陰極引出層１１を形成する。
【００７９】
積層体の弁作用金属基体の陽極リード部に陽極リードフレーム（陽極端子）を接続し、他方、陰極引出層の表面に陰極リードフレーム（陰極端子）を接続する。そして積層体を、これら陽極リードフレームおよび陰極リードフレームの少なくとも一部が露出するように、エポキシ樹脂で封止する。
【００８０】
以上により図１に示す固体電解コンデンサ２０が作製される。
（実施例２）
本実施例は、アルコールと水との親和性を高めた表面処理した絶縁シートを使用する例である。本実施例においては、絶縁シートとして、アルコールと水との親和性を高めた表面処理を施したポリエチレンテレフタレート（ＰＥＴ）フィルムを用いた点を除いて、実施例１と同様に固体電解コンデンサが作製される。  
（比較例１）
この比較例は、実施例１および２に対する例であって、従来の積層型固体電解コンデンサに関する例である。
【００８１】
この比較例においては、絶縁シートを使用しなかった点を除いて、実施例１と同様にして固体電解コンデンサが作製される。
【００８２】
以上、実施例１および２ならびに比較例１において作製した固体電解コンデンサについて、アルミ箔の層間距離、導電性高分子形成の浸漬回数、静電容量、ＥＳＲ（Ｅｑｕｉｖａｌｅｎｔ  Ｓｅｒｉｓｅ  Ｒｅｓｉｓｔｏｒ）、漏れ電流を実験によって調べた。結果を表１に示す。
【００８３】
【表１】
0005585618.tif 000002
表１から理解できるように実施例１および２によって作製された固体電解コンデンサでは、比較例１によって作製された従来の積層型固体電解コンデンサに比べ、ＥＳＲと漏れ電流が著しく低くなり、浸漬回数当たりの静電容量が大きくなることが確認される。
【産業上の利用可能性】
【００８４】
本発明は、大容量が求められる固体電解コンデンサとして幅広く利用され得るが、これに限定されるものではない。
【符号の説明】
【００８５】
１  弁作用金属基体
１ａ  陽極リード部
１ｂ  陰極形成部
１ｃ  離間部
３  誘電体皮膜
４  誘電体被覆弁作用金属シート
５  積層体
７  固体電解質層
９  絶縁シート
１０  開口部
１１  陰極引出層
１１ａ  カーボン含有層
１１ｂ  銀含有層
１３  絶縁部
１５  陽極端子
１７  陰極端子
１９  絶縁性樹脂
２０  固体電解コンデンサ
Ｘ，Ｙ，Ｙ１，Ｙ２  接合部
【図１】
0005585618.tif 000003
【図２】
0005585618.tif 000004
【図３】
0005585618.tif 000005
【図４】
0005585618.tif 000006
【図５】
0005585618.tif 000007